(57)【要約】【課題】十分なヒートシール性を有し、内容物の付着防止効果を持つと共に、耐熱性があり、付着防止層の脱落や、付着防止効果の消滅といった問題の無い、内容物の付着防止機能を有した蓋材を提供する。【解決手段】シーラント層が平均粒径１〜１００μｍの大粒子を含んでいて、その表面に凹凸が形成されており、前記付着防止層が中粒子と微粒子とを含んで構成されており、この中粒子の平均粒径が１〜３μｍであって、しかも、中粒子の平均粒径は前記大粒子の平均粒径より小さく、前記微粒子は疎水化表面処理されたものであり、ジメチルシリル基、トリメチルシリル基、アミノアルキルシリル基、メタクリルシリル基のうちから選択された官能基、ジメチルポリシロキサン又はジメチルシロキサンで処理され、微粒子の平均粒径が５〜５００ｎｍである。【選択図】図１
2014046984.tif 000002
【特許請求の範囲】
【請求項１】
基材上に、少なくとも、シーラント層及び付着防止層を積層してなる蓋材であって、
前記シーラント層が平均粒径１〜１００μｍの大粒子を含んでいて、その表面に凹凸が形成されており、
前記付着防止層が中粒子と微粒子とを含んで構成されており、
この中粒子の平均粒径が１〜３μｍであって、しかも、中粒子の平均粒径は前記大粒子の平均粒径より小さく、
前記微粒子は疎水化表面処理されたものであり、
この微粒子の表面は、有機官能基を持つか、あるいは、有機化合物で化学処理され有機官能基を持つものであり、この有機官能基はジメチルシリル基、トリメチルシリル基、アミノアルキルシリル基、メタクリルシリル基のうちから選択されたものであり、前記有機化合物はジメチルポリシロキサン又はジメチルシロキサンであり、
この微粒子の平均粒径が５〜５００ｎｍであることを特徴とする蓋材。
【請求項２】
前記層シーラント層に含まれる大粒子及び前記付着防止層に含まれる中粒子が、アクリル粒子、ナイロン粒子、シリカ粒子、合成シリカ粒子、シリコーン粒子、アルミナ粒子、チタニア粒子の一種、あるいは複数種の粒子の混合体であることを特徴とする請求項１に記載の蓋材。
【請求項３】
前記付着防止層に含まれる微粒子が、疎水化表面処理された酸化珪素、酸化アルミニウムであることを特徴とする請求項１または請求項２に記載の蓋材。
【請求項４】
前記付着防止層中に含まれる、中粒子及び微粒子を固着するためのバインダが、テトラエトキシシランまたはトリイソプロポキシアルミニウムあるいはその混合物を含むことを特徴とする請求項１〜３のいずれか一項に記載の蓋材。
【請求項５】
前記付着防止層の、金属アルコキシド、金属アルコキシドの加水分解物を含むバインダーに有機金属化合物が添加されていることを特徴とする請求項１〜４のいずれか一項に記載の蓋材。
【発明の詳細な説明】
【技術分野】
【０００１】
本発明は、主として食品類の包装用容器に適用され、内容物付着防止効果を備えヒートシール機能を持った蓋材に関する。具体的には、ヨーグルト、ゼリー、プリン、ジャム、ムースなどの包装用のカップ容器に適用させる蓋材に関する。
【背景技術】
【０００２】
カップ状容器に適用させる蓋材は、外側から基材、無機蒸着フィルム、シーラント層が積層さており、ヨーグルトなどの内容物を充填した容器の上面開口に被せて、周縁部を容器の上縁フランジ部にシールすることによって、密封された容器を形成する。
【０００３】
このような蓋材には、ヒートシール性、密封性、開封時の易剥離性が求められる。また、同時に内容物の非付着性、即ち蓋材の裏面に内容物が付着し難いものが望まれる。蓋材の裏面に内容物が付着すると、蓋材に付着した内容物の棄損による無駄が生じたり、付着部を取り除くのに手間がかかるなどの問題がある。また、開封時に付着物が手や指、衣類あるいは周辺を汚す恐れがある。
【０００４】
これらの問題を解決するために、最内面のヒートシール層を、付着防止効果を有する脂肪酸エステル、脂肪酸アミドなどの疎水性添加物を添加したポリオレフィンとするものであるが、このような添加剤は、エージング条件により表面析出量が大きく変動し安定性にかけることが知られており、また所望の性能が十分に得られていない（特許文献１）。
【０００５】
また、ヒートシール層に添加するのではなく、最内面上に別途付着防止層を形成する提案がなされている。疎水性微粒子で三次元網目構造のポーラス構造を作ることで非常に優れた付着防止効果を示すというものであるが、この付着防止層は耐熱性の面では劣っており、高温環境や乾燥時間が長くなることで、疎水性微粒子がヒートシール層であるホットメルトに沈み込んでしまい、付着防止効果が消滅してしまう問題があった。内容物の充填工程、特にシール工程においてこれらの阻害要因は取扱いの面で非常に厄介な問題となる（特許文献２）。
【０００６】
内容物については、水のような油分を含まないものや、ヨーグルトのように油分を含むものがあるが、ヨーグルトのような油分を含むものは水に比べ凝集力が小さく、付着を防止することは非常に困難である。シリコーンやフッ素を含有するような撥水剤をシーラント層にコートするだけでは、ヨーグルト付着防止機能を実現させることはできない。
【０００７】
付着防止機能をより高めるためには、ミクロン単位の凹凸を形成するのが効果的であり、平均粒径の大きい湿式シリカ粒子を用いることにより、湿式シリカの沈み込みが少なくなり、高温環境や塗布時の乾燥温度が長くなっても付着防止機能を維持できるという提案ある。しかし、粒子径が大きいために、付着防止層から脱落してしまう（特許文献３）。
【先行技術文献】
【特許文献】
【０００８】
【特許文献１】特開２００２-３７３１０号公報
【特許文献２】特許第４３４８４０１号公報
【特許文献３】特許第４６６８３５２号公報
【発明の概要】
【発明が解決しようとする課題】
【０００９】
本発明は、このような背景技術を鑑みてなされたものであり、十分なヒートシール性を有し、内容物の付着防止効果を持つと共に、耐熱性があり、付着防止層の脱落や、付着防止効果の消滅といった問題の無い、内容物の付着防止機能を有した蓋材を提供することにある。
【課題を解決するための手段】
【００１０】
上記の課題を解決するための手段として、請求項１に記載の発明は、基材上に、少なくとも、シーラント層及び付着防止層を積層してなる蓋材であって、
前記シーラント層が平均粒径１〜１００μｍの大粒子を含んでいて、その表面に凹凸が形成されており、
前記付着防止層が中粒子と微粒子とを含んで構成されており、
この中粒子の平均粒径が１〜３μｍであって、しかも、中粒子の平均粒径は前記大粒子の平均粒径より小さく、
前記微粒子は疎水化表面処理されたものであり、
この微粒子の表面は、有機官能基を持つか、あるいは、有機化合物で化学処理され有機官能基を持つものであり、この有機官能基はジメチルシリル基、トリメチルシリル基、アミノアルキルシリル基、メタクリルシリル基のうちから選択されたものであり、前記有機化合物はジメチルポリシロキサン又はジメチルシロキサンであり、
この微粒子の平均粒径が５〜５００ｎｍである
ことを特徴とする蓋材である。
【００１１】
また、請求項２に記載の発明は、前記層シーラント層に含まれる大粒子及び前記付着防止層に含まれる中粒子が、アクリル粒子、ナイロン粒子、シリカ粒子、合成シリカ粒子、シリコーン粒子、アルミナ粒子、チタニア粒子の一種、あるいは複数種の粒子の混合体であることを特徴とする請求項１に記載の蓋材である。
【００１２】
また、請求項３に記載の発明は、前記付着防止層に含まれる微粒子が、疎水化表面処理された酸化珪素、酸化アルミニウムであることを特徴とする請求項１または請求項２に記載の蓋材である。
【００１３】
また、請求項４に記載の発明は、前記付着防止層中に含まれる、中粒子及び微粒子を固着するためのバインダが、テトラエトキシシランまたはトリイソプロポキシアルミニウムあるいはその混合物を含むことを特徴とする請求項１〜３のいずれか一項に記載の蓋材である。
【００１４】
また、請求項５に記載の発明は、前記付着防止層の、金属アルコキシド、金属アルコキシドの加水分解物を含むバインダーに有機金属化合物が添加されていることを特徴とする請求項１〜４のいずれか一項に記載の蓋材である。
【発明の効果】
【００１５】
シーラント層３に大粒子５を付与しミクロン単位の凹凸を形成していることにより、内容物との付着面積が小さくなり内容物転落性を得ることができる。また、シーラント層３中に大粒子５を設けているため、シーラントの硬化とともに強固に固着させることができまた屈曲にも耐えられるため、大きな粒子であっても脱落の心配はなくなる。
【００１６】
また、付着防止層内に中粒子を付与することでシーラント層３に形成した大粒子の間を埋めるようにさらに複雑な凹凸構造を形成できる。付着防止層には疎水性微粒子も存在しており、両者は金属アルコキシドあるいはその加水分解物をバインダとして使用することで粒子を固着させられる機構となっている。
【００１７】
本発明においてはシーラント層／撥水層界面にスポンジ状の構造を持たず密度の高い膜形成を可能としているため、高温保持条件下では疎水性微粒子のシーラント層への沈み込みによる撥水機能消失という問題を回避できる。
【００１８】
本発明においては、金属アルコキシドあるいはその加水分解物からなるバインダに、有機金属化合物を添加し、架橋度を高めているため、高密度な膜を形成することができ、更には、本有機金属化合物の添加によりシーラント層界面との密着強度を上げることができる。
【００１９】
本発明による蓋材は十分なヒートシール性を持ち、内容物の付着を防止する機能を高め、付着防止層の脱落や、付着防止効果の消滅といった問題がなく、耐熱性を高めることにより高温での長時間保持を安定して得ることができる。
【図面の簡単な説明】
【００２０】
【図１】本願発明の蓋材における層構成の一例を示した断面図である。
【図２】本願発明の蓋材を構成するシーラント層を説明した断面図である。
【図３】本願発明の蓋材を構成するシーラント層、付着防止層を説明した断面図である。
【発明を実施するための形態】
【００２１】
以下本発明を実施するための形態を、図面を用いて詳細に説明する。図１は、本発明の蓋材における層構成の一例を示した断面図である。蓋材２０は、外側から基材層１、無機蒸着フィルム２、シーラント層３が積層され、最内層に内容物の付着を防止する付着防止層４が形成されている。
【００２２】
図２は、シーラント層３の一例を示す説明図であり、シーラント層３は、大粒子５がシール材６を纏って無機蒸着フィルム２に密着している構造となっている。
【００２３】
図３は、付着防止層４の一例を示す説明図であり、付着防止層４は、中粒子７と疎水性微粒子８が、金属アルコキシドあるいはその加水分解物からなるバインダ９により無機蒸着フィルム２に固着されている。
【００２４】
基材層１としては、蓋材の表側に配置されるもので、紙、ポリエチレンテレフタレート、ポリエチレン、ポリプロピレン、ポリアミド、ポリカーボネート、ポリ塩化ビニル、セルロースアセテート、セロハンなどの単層、これらの積層体なども使用できる。また、蓋材の表側であるために、通常適宜印刷が施されて意匠性が付与される。
【００２５】
無機蒸着フィルム２としては、ガスバリア性と意匠性を付与する目的で用いられ、主としてシリカやアルミナなどの無機酸化物を蒸着した蒸着フィルムを使用する。このときのフィルムには、ポリエチレンテレフタレート、ポリエチレン、ポリプロピレン、ポリアミド、ポリカーボネート、ポリ塩化ビニル、セルロースアセテート、セロハンなどを使用できる。また、無機酸化物の代わりに金属を用いることもできる。
【００２６】
シーラント層３としては、被着体とのシール性とイージーピール性が要求される。特にシール性とイージーピール性が良好であれば、その材料に限定することはないが、一般的にはラッカータイプの接着剤を用いる。
【００２７】
成分としては、アクリル樹脂、ウレタン樹脂、メラミン樹脂、アミノ樹脂、エポキシ樹脂、ポリエチレン樹脂、ポリスチレン樹脂、ポリプロピレン樹脂、ポリエステル樹脂、セルロース樹脂、塩化ビニル樹脂、ポリビニルアルコール、エチレン酢酸ビニル共重合体およびそれらの複合材料を用いることができる。
【００２８】
シーラント層３に含有される大粒子５は、その材料に限定することはないが、アクリル粒子、ナイロン粒子、シリカ粒子、合成シリカ粒子、シリコーン粒子、アルミナ粒子、チタニア粒子、フッ素粒子またはその複合材料を用いることができる。大粒子の粒径は平均粒子径が１〜１００μｍで、１０〜５０μｍ、が好ましい。
【００２９】
付着防止層４は、疎水化表面処理され、表面にジメチルシリル、トリメチルシリル、ジメチルポリシロキサン、ジメチルシロキサン、アミノアルキルシリル、アルキルシリル、メタクリルシリルの官能基を持つ平均粒子径が５〜５００ｎｍの微粒子を含み、バインダ９によりシーラント層３に固着している。
【００３０】
中粒子７は、その材料に限定することはないが、アクリル粒子、ナイロン粒子、シリカ粒子、合成シリカ粒子、シリコーン粒子、アルミナ粒子、チタニア粒子、フッ素粒子またはその複合材料を用いることができる。中粒子７の粒径は１〜３μｍが好ましい。
【００３１】
微粒子８は、例えばシリカ、アルミナ、チタニア、などの少なくとも一種を用いることができる。中でも疎水性シリカ粒子が好適に使用できる。とりわけ、より優れた付着防止性が得られる点で、トリメチルシリル基やジメチルポリシロキサンを有した疎水性シリカ微粒子が好ましい。疎水性シリカ微粒子の粒径は、一次粒子平均粒径５〜１００ｎｍがよい。
【００３２】
バインダ９は、１種類以上の金属アルコキシドおよびその加水分解物と水／アルコール混合溶媒、シランカップリング剤を主剤とする水溶液を用いることができる。金属アルコキシドは、テトラエトキシシランまたはトリイソプロポキシアルミニウムあるいはその混合物を用いるのが好ましい。有機金属化合物はその材料に限定することはなく、使用する金属アルコキシドに合せて選定することができる。
【００３３】
バインダ９は、１種類以上の金属アルコキシドおよびその加水分解物と水／アルコール混合溶媒、シランカップリング剤を主剤とする水溶液を用いることができ、一般式  Ｍ（ＯＲ）ｎで表される金属アルコキシド、金属アルコキシドの加水分解物を含む。ここで、ＭはＳｉ、Ａｌ、Ｔｉ、Ｚｒ等の金属、ＲはＣＨ３またはＣ２Ｈ５、ｎは金属元素の酸化数］である。
【００３４】
その中でも、金属アルコキシドは、テトラエトキシシラン、トリイソプロポキシアルミニウム、あるいはその混合物を用いるのが加水分解後、水系の溶媒中において比較的安定であるので好ましい。
【００３５】
有機金属化合物は、前記材料に限定することは無いが、造膜性・架橋性を高めるための助剤であり、Ｔｉ、Ｚｒ、Ｓｉを中心とした室温無触媒で、加水分解する反応性を有する化合物が好ましい。
【００３６】
シーラント層３や付着防止層４を塗布する手法としては、例えば、グラビアコーティング、ロールコーティング、ドクターブレードコーティング、ダイコーティング、バーコート、スプレーコーティングなど、公知の方法を用いることができる。
【００３７】
以下、本発明の具体的実施例について説明する。
【実施例１】
【００３８】
基材層１として模造紙５２．３（ｇ／ｍ２）と無機蒸着フィルム２として、アルミ蒸着ＰＥＴ１６μｍをドライラミネートして貼り合わせ、ポリアクリレートを主成分とするラ
ッカーに、大粒子５として平均粒子径が１５μｍのメタクリルビーズを混合させてメタクリルビーズが１０％となるように調整、コートしてシーラント層３を形成した。
【００３９】
次に、付着防止層４として、バインダーとしてテトラエトキシシラン［Ｓｉ（ＯＣ２Ｈ５）４］を、０．１Ｎ（ｐＨ＝１）の塩酸溶液にて加水分解させさせた加水分解液と、中粒子７として平均粒子径が３μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、コート、その後乾燥させ付着防止層４を形成した。
【実施例２】
【００４０】
実施例１と同様に、シーラント層３を形成し、付着防止層４に用いた疎水性微粒子の表面にジメチルシリル基を持つシリカからなる疎水性微粒子のアルコール分散液を十分混合させ、実施例１と同様に、塗液の固形分が２０％となるように調整し、有機金属化合物を加え、コート、その後乾燥させ付着防止層４を形成した。
【実施例３】
【００４１】
実施例１、２と同様に、シーラント層３を形成し、付着防止層４に用いた疎水性微粒子の表面にジメチルポリシロキサン基を持つシリカからなる疎水性微粒子のアルコール分散液を十分混合させ、実施例１、２と同様に、塗液の固形分が２０％となるように調整し、有機金属化合物を加え、コート、その後乾燥させ付着防止層４を形成した。
【実施例４】
【００４２】
実施例１と同様に、シーラント層３を形成し、付着防止層４に用いた中粒子７として平均粒子径が３μｍの化学処理をしていないアルミナビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加え、コート、その後乾燥させ付着防止層４を形成した。
【実施例５】
【００４３】
実施例１と同様に、シーラント層３を形成し、付着防止層４に用いた疎水性微粒子として、シリカからなる平均粒子径が５０ｎｍの微粒子を用い、実施例１と同様に、表面にトリメチルシリル基を持たせ、疎水性微粒子のアルコール分散液を十分混合させ塗液の固形分が２０％となるように調整し、有機金属化合物を加え、コート、その後乾燥させ付着防止層４を形成した。
【実施例６】
【００４４】
実施例１、５と同様に、シーラント層３を形成し、付着防止層４に用いた疎水性微粒子として、シリカからなる平均粒子径が２００ｎｍの微粒子を用い、実施例１、５と同様に、表面にトリメチルシリル基を持たせ、疎水性微粒子のアルコール分散液を十分混合させ塗液の固形分が２０％となるように調整し、有機金属化合物を加え、コート、その後乾燥させ付着防止層４を形成した。
【００４５】
＜比較例１＞
実施例１、５、６と同様に、シーラント層３を形成し、付着防止層４に用いた疎水性微粒子として、シリカからなる平均粒子径が１０００ｎｍの微粒子を用い、実施例１、５、６と同様に、表面にトリメチルシリル基を持たせ、疎水性微粒子のアルコール分散液を十分混合させ塗液の固形分が２０％となるように調整し、有機金属化合物を加え、コート、その後乾燥させ付着防止層４を形成した。
【００４６】
＜比較例２＞
実施例１と同様に、シーラント層３を形成し、付着防止層４に用いた中粒子７として平均粒子径が０．５μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加え、コート、その後乾燥させ付着防止層４を形成した。
【００４７】
＜比較例３＞
実施例１と同様に、シーラント層３を形成し、付着防止層４に用いた中粒子７として平均粒子径が０．５μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加えないで、コート、その後乾燥させ付着防止層４を形成した。
【００４８】
＜比較例４＞
実施例１と同様に、シーラント層３を形成し、付着防止層４に用いた中粒子７として平均粒子径が３μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加えないで、コート、その後乾燥させ付着防止層４を形成した。
【００４９】
＜比較例５＞
実施例１と同様に、シーラント層３を形成し、付着防止層４に用いた中粒子７として平均粒子径が５μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加え、コート、その後乾燥させ付着防止層４を形成した。
【００５０】
＜比較例６＞
比較例５と同様に、シーラント層３を形成し、付着防止層４に用いた中粒子７として平均粒子径が５μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加えないで、コート、その後乾燥させ付着防止層４を形成した。
【００５１】
＜比較例７＞
実施例１と同様に、シーラント層３を形成し、付着防止層４に用いた中粒子７として平均粒子径が１０μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加え、コート、その後乾燥させ付着防止層４を形成した。
【００５２】
＜比較例８＞
比較例７と同様に、シーラント層３を形成し、付着防止層４に用いた中粒子７として平均粒子径が１０μｍのシリカビーズおよび平均粒子径が１０ｎｍの表面にトリメチルシリル基を持つシリカからなる疎水性微粒子のアルコール分散液を十分混合させ塗液の固形分が２０％となるように調整し、有機金属化合物を加えないで、コート、その後乾燥させ付着防止層４を形成した。
【００５３】
＜比較例９＞
実施例１と同様に、シーラント層３を形成し、次に、付着防止層４のバインダーとしてテトラエトキシシランの代わりに、水を溶媒としたディスパージョンタイプのＥＶＡ樹脂を用い、有機金属化合物を加え、コート、その後乾燥させ付着防止層４を形成した。
【００５４】
＜比較例１０＞
比較例９と同様に、シーラント層３を形成し、次に、付着防止層４のバインダーとしてテトラエトキシシランの代わりに、ポリアクリレートを用い、有機金属化合物を加え、コート、その後乾燥させ付着防止層４を形成した。
【００５５】
＜比較例１１＞
実施例１と同様に、シーラント層３を形成し、付着防止層４に、中粒子７を用いないで、平均粒子径が１０ｎｍの表面にトリメチルシリル基を持つシリカからなる疎水性微粒子のアルコール分散液を十分混合させ塗液の固形分が２０％となるように調整し、有機金属化合物を加え、コート、その後乾燥させ付着防止層４を形成した。
【００５６】
以上の様に、付着防止層４の、中粒子７の材質および平均粒径を変えた場合の影響、バインダとしてなる金属アルコキシドあるいはの影響、その加水分解物の金属酸化物換算量とビーズ重量と疎水性微粒子重量の比率を変えた場合の影響、バインダ成分を変えた場合、有機金属化合物の添加ありなしの場合の影響について、付着防止性および膜強度、ヒートシール性について評価した結果を表１に示す。
【００５７】
付着防止評価は、以下のように行った。液滴にはヨーグルト（森永乳業株式会社製「森永アロエヨーグルト（登録商標）」）を約０．５ｃｃ滴下した。
◎：液滴が転がりはじめる時の角度が３０度以下
○：液滴が転がりはじめる時の角度が３１度〜９０度以下
×：液滴の付着が認められる
膜強度評価は以下のように行った。
○：セロハンテープを貼り、剥がしたときにセロハンテープのタックが残る。
×：セロハンテープを貼り、剥がしたときにセロハンテープのタックがなくなる。
【００５８】
ヒートシール条件としては、温度：２１０℃、圧力０．２ＭＰａ、時間３．０secの条件下で付着防止層塗工前と比較した。
○・・・付着防止層がない場合とほぼ同等
×・・・強度低下３０％以上
【００５９】
【表１】
2014046984.tif 000003
表１の結果から、金属アルコキシドあるいはその加水分解物をバインダとして用い、ビーズの平均粒子径３μｍ以上でヨーグルト付着防止性が良好に発現し、さらに有機金属化合物の添加により膜強度が保持できることが分かる。
【産業上の利用可能性】
【００６０】
本発明の考察は、蓋材以外に、ピロー袋、スタンディングパウチなどの包装袋、カップ、トレーなどの成型容器、インジョクション、チューブなどの成型容器などへ利用することができる。
【符号の説明】
【００６１】
１・・・基材層
２・・・無機蒸着フィルム
３・・・シーラント層
４・・・付着防止層
５・・・大粒子
６・・・シール材
７・・・中粒子
８・・・微粒子
９・・・バインダ
２０・・・蓋材
【図１】
2014046984.tif 000004
【図２】
2014046984.tif 000005
【図３】
2014046984.tif 000006